【事件の表示】
　特願２０１２−　７４１０１「含フッ素共重合体を含有する組成物」拒絶査定不服審判事件〔平成２４年１１月　８日出願公開、特開２０１２−２１４７５９、請求項の数（１５）〕について、次のとおり審決する。
【結　論】
　原査定を取り消す。
　本願の発明は、特許すべきものとする。
【理　由】
１　手続の経緯
　本願は、平成２４年３月２８日（優先権主張　平成２３年３月３１日）の出願であって、平成２４年４月２６日付けで拒絶理由が通知され、同年７月６日に意見書とともに手続補正書が提出されたが、同年１１月２２日付けで拒絶査定がされ、これに対し、平成２５年２月２６日に拒絶査定不服審判の請求がされると同時に手続補正書が提出され、同年４月１１日に審判請求書の手続補正書（方式）が提出され、同年５月９日付けで前置報告がなされ、当審において同年６月３日付けで審尋がされ、同年８月１日に回答書が提出されたものである。
　
２　本願発明
　本願の請求項１〜１５に係る発明は、平成２５年２月２６日提出の手続補正書により補正された特許請求の範囲及び明細書の記載からみて、その特許請求の範囲の請求項１〜１５に記載された事項により特定される、以下のとおりのものである（以下、それぞれ「本願発明１」乃至「本願発明１５」という。）。
　
「 　　【請求項１】
（１）（a）　一般式：
CH２=C(−X)−C(=O)−Y−[−(CH２)ｍ−Z−]ｐ−(CH２)ｎ−Rf            (I)
 [式中、Ｘは、水素原子、メチル基、フッ素原子、塩素原子、臭素原子、ヨウ素原子、ＣＦＸ１Ｘ２基（但し、Ｘ１およびＸ２は、水素原子、フッ素原子または塩素原子である。）、シアノ基、炭素数１〜２０の直鎖状または分岐状のフルオロアルキル基、置換または非置換のベンジル基、置換または非置換のフェニル基であり；
　Ｙは、−Ｏ−または−ＮＨ−であり；
　Ｚは、直接結合、−Ｓ−または−ＳＯ２−であり；
　Ｒｆは、炭素数１〜６のフルオロアルキル基であり；
　ｍは１〜10、ｎは０〜10、ｐは０または１である。]
で示される含フッ素単量体　及び
(b) 　一般式：
CH２=C(X’)-C(=O)-O-(RO)ｑ-H　　　　（ＩＩ）
[式中、X’は、水素原子またはメチル基であり；
　Rは、水素原子の一部または全部が水酸基で置換されていてもよい炭素数２〜４のアルキレン基であり；
ｑは、１〜50の整数である。]
で示されるアルコキシ基含有単量体
を必須成分としており、
アミノ基を有する単量体を含有しない含フッ素共重合体、
（２）ブロック剤がピラゾール類であるブロックイソシアネート化合物、ならびに
（３）液状媒体
を含んでなる組成物。
　　【請求項２】
含フッ素単量体（ａ）において、ｐが0の整数である請求項１に記載の組成物。
　　【請求項３】
含フッ素単量体（ａ）において、Ｘが水素原子である請求項１または２に記載の組成物。
　　【請求項４】
含フッ素単量体（ａ）において、Ｒｆが炭素数６のパーフルオロアルキル基である請求項１に記載の組成物。
　　【請求項５】
アルコキシ基含有単量体（ｂ）において、ｑが１〜３０の整数である請求項１〜４のいずれかに記載の組成物。
　　【請求項６】
さらに、（ｃ）架橋性単量体を含有する請求項１〜５のいずれかに記載の組成物。
　　【請求項７】
架橋性単量体（ｃ）が非フッ素架橋性単量体であり、ジ（メタ）アクリレートである請求項６に記載の組成物。
　　【請求項８】
架橋性単量体（ｃ）が、一般式：
一般式：
CH２=C(X”)-C(=O)-O-(R”O)ｑ- C(=O) -C(X”)=CH２　　　　（III）
[式中、それぞれのX”は、水素原子またはメチル基であり；
　R”は、水素原子の一部または全部が水酸基で置換されていてもよい炭素数２〜１０のアルキレン基であり；
ｑは、１〜50の整数である。]
で示されるジ（メタ）アクリレートである請求項７に記載の組成物。
　　【請求項９】
含フッ素共重合体において、含フッ素単量体（a）の量１００重量部に対して、非フッ素非架橋単量体（b）が１０〜４００重量部である請求項１〜６のいずれかに記載の組成物。
　　【請求項１０】
架橋性単量体（ｃ）の量が、含フッ素単量体（a）とアルコキシ基含有単量体（b）の合計１００重量部に対して０．１〜３０重量部である請求項６〜９のいずれかに記載の組成物。
　　【請求項１１】
　ブロックイソシアネート化合物（２）が、式：
　　Ａ−Ｙｍ［式中、Ａは、ｍ価の脂肪族基、脂環式基、ヘテロ環状基または芳香族基であり、
Ｙは、同一または異なって、
（ただし、それぞれのＲ１１は、同一または異なって、アルキル基、アルケニル基、アラルキル基、Ｎ−置換カルバミル基、フェニル基、ＮＯ２、ハロゲン原子または-C(=O)OR１２基
（R１２は炭素数１〜４のアルキル基である。）、
ｎは０，１，２または３である。）であり、
ｍは、１〜１０である。］
で示される化合物である請求項１〜１０のいずれかに記載の組成物。
　　【請求項１２】
溶液、エマルションまたはエアゾールの形態である請求項１〜１１のいずれかに記載の組成物。
　　【請求項１３】
　請求項１〜１２のいずれかに記載の組成物で処理することからなる、基材を処理する方法。
　　【請求項１４】
　請求項１〜１２のいずれかに記載の組成物によって処理された繊維製品。
　　【請求項１５】
　組成物が汚れ脱離剤である請求項１〜１２のいずれかに記載の組成物。」
　
３　原査定の拒絶の理由
　原査定の拒絶の理由は、この出願に係る発明は、その出願前に日本国内又は外国において、頒布された刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができないというものであり、刊行物として下記１乃至４の刊行物（以下、それぞれ「引用例１」乃至「引用例４」という。）を引用するものである。
　
１．国際公開第２００５／０９７８５１号
２．特開昭６１−１９６８４号公報
３．特表２００６−５０８２２６号公報
４．特開２００９−１０２４６３号公報
　
４　刊行物の記載事項
　（１）　引用例１には、下記の事項が記載されている。なお、文章が段落番号の右側にインデントした状態で記載されている。
　
「［1］
　(ａ)炭素数８未満の直鎖状または分岐状のポリフルオロアルキル基を有しており、α位の水素が置換されていてよい含フッ素アクリレート、および
　(ｂ)オキシアルキレン基を有する非フッ素（メタ）アクリレート
を必須成分とする共重合体。
［2］
　成分(ａ)が一般式(１)：
Ｈ２Ｃ＝ＣＸＣＯＯ−Ｙ−Ｒf
［式中、
Ｘは、水素原子、メチル基、フッ素原子、塩素原子、臭素原子、ヨウ素原子、ＣＦＸ１Ｘ２基（但し、Ｘ１およびＸ２は、水素原子、フッ素原子または塩素原子である。）、シアノ基、炭素数１〜２０の直鎖状または分岐状のフルオロアルキル基、置換または非置換のベンジル基、置換または非置換のフェニル基、
Ｙは、炭素数１〜１０の脂肪族基、炭素数６〜１０の芳香族基または環状脂肪族基、−ＣＨ２ＣＨ２Ｎ(Ｒ１)ＳＯ２−基（但し、Ｒ１は炭素数１〜４のアルキル基である。）または−ＣＨ２ＣＨ(ＯＹ１)ＣＨ２−基（但し、Ｙ１は水素原子またはアセチル基である。）、
Ｒfは炭素数８未満の直鎖状または分岐状のポリフルオロアルキル基
である。］
で示されるものである請求項１に記載の共重合体。
［3］
　Ｘは、水素原子、塩素原子、臭素原子、ヨウ素原子、ＣＦＸ１Ｘ２基（但し、Ｘ１およびＸ２は、水素原子、フッ素原子または塩素原子である。）、シアノ基、炭素数１〜２０の直鎖状または分岐状のフルオロアルキル基、置換または非置換のベンジル基、置換または非置換のフェニル基であること請求項２に記載の共重合体。
［4］
　成分(ｂ)が一般式(２)：
Ｈ２Ｃ＝ＣＸＣＯＯ−(ＲＯ)ｎ−Ｘ　
［式中、
Ｘは、水素原子またはメチル基、
Ｒは、炭素数２〜６のアルキレン基、
ｎは、１〜５０の整数
である。］
で示されるものである請求項１に記載の共重合体。
［5］
　共重合体に対して、成分(ａ)の量が２０〜９０重量％であり、成分(ｂ)の量が１０〜８０重量％である請求項１に記載の共重合体。
［6］
　共重合体の数平均分子量が、１０００〜１００００００である請求項１に記載の共重合体。
［7］
　成分(ｂ)が、次の２成分を併用して成る、請求項１に記載の共重合体。
成分(b-1)：一般式(２)中のＲが、エチレンである化合物
成分(b-2)：一般式(２)中のＲが、プロピレンである化合物
［8］
　成分(b-1)と成分(b-1)の重量比が９５：５〜５：９５である請求項７に記載の共重合体。
［9］
　請求項１〜８のいずれかに記載の共重合体を必須成分とする汚れ脱離剤。
［10］
　液状媒体おも含む請求項９に記載の汚れ脱離剤。
［11］
　請求項９に記載の汚れ脱離剤で処理することからなる、基材を処理する方法。
［12］
　請求項９に記載の汚れ脱離剤によって処理された繊維製品。」（１８頁２行−１９頁１５行、請求の範囲）
　
「［0010］
　成分(ａ)の具体例は、例えば以下のものを例示できるが、これらに限定されるものではない。
・・・
［0013］　　［化3］
」（４頁９行−５頁３行）
　
「［0018］
　成分(ｂ)の具体例は、例えば以下のものを例示できるが、これらに限定されるものではない。
」（６頁１５−１９行）
　
「［0020］
　本発明の共重合体には、汚れ脱離性の耐久性向上などを目的として、他の重合性単量体［成分(ｃ)］、特に非フッ素単量体を導入しても良い。」（７頁９−１０行）
　
「［0022］
　成分(ｃ)の量は、共重合体に対して好ましくは０〜４０重量％、より好ましくは０〜３０重量％、例えば、０．１〜２０重量％の範囲であってよい。又、成分(ｃ)は２種類以上の混合物であってもよい。」（７頁１８−２０行）
　
「［0026］・・・
　このようにして得られた共重合体は、必要により水で希釈した後に任意の方法で汚れ脱離剤として被処理物品に適応され得る。例えば、浸漬塗布、スプレー塗布などの形態である。本発明において、「処理」とは、汚れ脱離剤の有効成分である含フッ素共重合体を被処理物品(すなわち、基材)に付着させることを意味する。処理により被処理物品が汚れ脱離性および撥水撥油性を示す。
　必要ならば、他のブレンダーを併用することも可能である。例えば、撥水撥油剤、防シワ剤、防縮剤、抗菌剤、顔料、塗料などである。
　本発明の汚れ脱離剤が適応された被処理物品は、必要ならばキュアリングを行っても良い。」（８頁１２−２４行）
　
「［0037］
合成例１
Ｈ２Ｃ＝ＣＨＣＯＯ−ＣＨ２ＣＨ２−(ＣＦ２ＣＦ２)２ＣＦ２ＣＦ３で示される単量体(以下、「１３ＦＡ」という)１０ｇに対して、
Ｈ２Ｃ＝Ｃ(ＣＨ３)ＣＯＯ−(ＣＨ２ＣＨ２Ｏ)ｎ−ＣＨ３で示される単量体(以下、「ＭＰＯＥＭＡ」という)のｎが４、８、１２のものを別々に１０ｇ加え、２５℃における相溶性を観察した。さらに、この混合物各２０ｇにイソプロパノール２０ｇを加えて四つ口フラスコ中に入れて７５℃に加熱し、系内の酸素を窒素で十分に置換した後、アゾビスイソブチロニトリル０．０５ｇを１時間間隔で２回投入し、重合を行い、液の状態を観察した。又、イソプロパノールをアセトンに変更して、オートクレブ中で同様の重合を行い、液の状態を観察した。結果を表３に示す。」（１１頁３−１２行）
　
「［0039］
合成例３
　合成例１における単量体ＭＰＯＥＭＡを
Ｈ２Ｃ＝Ｃ(ＣＨ３)ＣＯＯ−(ＣＨ２ＣＨ(ＣＨ３)Ｏ)ｎ−Ｈ
で示される単量体(n=５、９、１３)(以下、「ＰＯＰＭＡ」という)に置き換えて、合成例１と同様の試験を行った。結果を表４に示す。」（１１頁１８−２２行）
　
　（２）　引用例２には、下記の事項が記載されている。
　
「（１）ポリフルオロアルキル基及び活性水素基を含有する撥水撥油剤に、ブロックドイソシアネート化合物を添加混合してなる撥水撥油剤であって、ブロックドイソシアネート化合物として、一般式
ル基＞を示す）で示される化合物を使用することを特徴とする耐久性にすぐれた撥水撥油剤。
（２）ポリフルオロアルキル基及び活性水素基を含有する撥水撥油剤とブロックドイソシアネート化合物の配合率が重量比で４５：５５〜９９：１である特許請求の範囲第１項記載の撥水撥油剤。
（３）ブロックドイソシアネート化合物が一般式
（但し、Ｒ１　Ｒ２はＣ１〜４よりなるアルキル基を示す）で示される化合物である特許請求の範囲第１項又は第２項記載の撥水撥油剤。」（１頁左下欄５行−右下欄１１行）
　
「
本発明は耐久性の改良された撥水、撥油剤に関し、更に詳しくはポリフルオロアルキル基と活性水素基を含有する撥水撥油剤に特定構造のブロックドイソシアネート化合物を添加・混合してなる新規な撥水撥油剤に関する
　
「本発明は、ポリフルオロアルキル基及び活性水素基を含有する撥水撥油剤（以下、弗素系撥水撥油剤と称する）にブロックドイソシアネート化合物を添加混合して、撥水撥油効果及び耐久性共に優れた撥水撥油剤を提供することを目的とする。」（２頁右下欄１５行−２０行）
　
「本発明の撥水撥油剤で処理され得る物品は、主に繊維製品であるが必ずしもこれに限定されるものではなく、紙、皮革、等への応用も可能である。繊維製品としては、天然繊維、合成繊維、半合成繊維、無機繊維の単独又は２種以上からなる糸、織布、編布、不織布又はそれらの加工品等が挙げられるが、とシわけインシアネート基と反応しやすい−ＯＨ基を有するセルロース系繊維製品（混紡品、交編、交織布を含む）に本発明の撥水撥油剤は卓越した耐久効果を発揮する。」（４頁右下欄１４行−５頁左上欄７行）
　
「本発明ではポリフルオロアルキル基及び活性水素基を含有する撥水撥油剤に、特定の構造を有する３官能のブロックドイソシアネート化合物を架橋剤として添加使用することによって、処理後の加熱によって架橋剤のイソシアネート基を活性化し、その高反応性によって撥水撥油剤塗膜の強度を増し、被処理物への固着性をも高め、耐久性ある撥水撥油性を得るものである。」（７頁右上欄１２行−１９行）
　
　（３）　引用例３には、下記の事項が記載されている。
「【請求項１】
（ｉ）ポリイソシアネート；  
（ｉｉ）ブロッキング剤；
（ｉｉｉ）一般式Ｉを有する非イオン性アルコキシ化ジオール；
【化１】
　　　　　Ｒ１ＣＨ２Ｏ-(-ＣＨ２ＣＨ２Ｏ)n-(ＣＨ２ＣＨＣＨ３Ｏ)m-Ｒ２　　　　　　　　　　　　　　　(Ｉ)
の反応から得られる、非イオン性ブロックポリイソシアネートの水溶性分散剤であって、
ここで：
【化２】
であり、
Ｒ２およびＲ３は、同じかまたは異なっており、メチル、エチル、ｎ−プロピル、ｉ−プロピル、ｎ−ブチル、ｉ−ブチルから選択され；
ｎは、０〜４０の数字であり；
ｍは、０〜４０の数字であり；
ｎ＋ｍは、２０〜８０の数字である、
で表される前記分散剤。」
　
「【請求項５】
  ブロッキング剤（ｉｉ）が３，５−ジメチルピラゾールである、請求項１〜４のいずれかに記載の非イオン性ブロックポリイソシアネートの水溶性分散剤。」
　
「【請求項１５】
  繊維の撥油および／または撥水仕上げ方法であって、仕上げ剤として水溶性組成物を用い、該水溶性組成物は、組成物の全重量に対し、請求項１〜５のいずれかに記載の非イオン性ブロックポリイソシアネートの水溶性分散剤を０．１〜１０重量％で、少なくともペルフルオロ化有機高分子化合物を含み、水溶性分散剤の固体フラクションとペルフルオロ化有機高分子化合物との重量比が１：１と１：１５との間にあるという事実に特徴付けられる、前記方法。」
　
「【０００８】
　Ｒ２はメチルであり、Ｒ３はエチルであり、ｎは１５〜３０の数字であり、およびｍは０〜１０の数字である、で表される前記式Iを有する；前記ジオールの例は、商業的な入手可能なＴｈ．Ｇｏｌｄｓｃｈｍｉｄｔ  ＡＧ(ドイツ国)からのＴｅｇｏｍｅｒ（登録商標）Ｄ−３４０３およびＴｅｇｏｍｅｒ（登録商標）Ｄ−３１２３である
　
非イオン性アルコキシ化ジオールの代わりに、類似の単官能性アルコールを用いると、産業的使用に適しない不安定な分散剤が得られるので、本発明の水溶性分散剤の安定性は、より予想外である。
　利用可能な本発明のポリイソシアネートは、商業的に入手可能であり、分子当たり２〜１０のイソシアネート基を含有するものであり、芳香族、もしくは脂肪族、もしくは脂環式、または混合タイプでもよい。」
　
「【００１０】
  本発明の実現のために、好ましいポリイソシアネート（ｉ）は、１，６−ヘキサメチレンジイソシアネートから得られるイソシアヌレート、およびトリメチロールプロパンおよびトルエンジイソシアネート（その２，４異性体および２，６異性体は、８０：２０の重量比である）の反応生成物である。
  本発明の実現のために、有益なブロッキング剤は、可逆的、熱的に非ブロッグできる通常用いられるブロッキング剤であり、例えば、活性なメチレン基を含有する化合物（例えば、マロン酸およびそのエステルの誘導体、アセチルアセトン、アセト酢酸およびそのエステル）；オキシム；ε−カプロラクタムおよびラクタム；ピラゾール；イミダゾールである。
  好ましいブロッキング剤は、９０°〜１６０℃の温度で非ブロッグできるものである。
本発明の実現のためには、オキシムおよびピラゾール、ならびにより具体的には、ブタノンオキシムおよび３，５−ジメチルピラゾールが特に有益である。」
　
「【００１５】
  繊維の撥油および／または撥水仕上げのために有益な組成物の製造のために、本発明の分散剤は、通常、組成物の全重量に対し、０．１〜１０重量％の量で用いられる。
有利には、本発明の分散剤の固体の一部と、撥油および／または撥水組成物のペルフルオロ化有機高分子化合物との重量比は、１：１と１：１５との間、より好ましくは、１：２と１：７との間に含まれる。
【００１６】
  仕上げステップは、通常の技術を用いて、例えば、８０°〜１１０℃の温度で、含浸またはスプレーし、１３０°〜２００℃で０．５〜６分間、熱処理することにより、行うことができる。繊維の撥油および／または撥水仕上げのための、本発明の水溶性分散剤を含有する組成物は安定であり、それを用いて処理された繊維は、仕上げの高い洗浄安定性を示す。
  さらに本発明の水溶性分散剤は、繊維捺染糊のための架橋剤として、特に有益である。
【００１７】
  本発明の水溶性分散剤を架橋剤として含有する捺染糊によりプリントした繊維は、高い耐色性および高い洗濯堅牢度を示す。
捺染糊の製造のためには、本発明の水溶性分散剤は、ペーストの全重量に対し、０．３〜５重量％、好ましくは１〜３．５重量％の量で用いられる。」
　
　（４）　引用例４には、下記の事項が記載されている。
　
「【請求項１】
  (a)一般式
　　　CｎF２ｎ＋１CｍH２ｍOCOCR=CH２　　
(ここで、Rは水素原子またはメチル基であり、nは4、5または6であり、mは1、2、3または4である)で表わされるパーフルオロアルキルアルキル(メタ)アクリレート、(b)ベンジル(メタ)アクリレート、(c)ベンジル(メタ)アクリレート以外の非フッ素系重合性単量体および(d)架橋性基含有重合性単量体を共重合単位として含有する含フッ素共重合体の水性分散液に、該水性分散液中の固形分重量に対して重量比で0.05〜3.0となる量のブロックドイソシアネートが添加された撥水撥油剤。」
　
「【００２１】
  また(d)成分の架橋性基含有重合性単量体としては、例えばアリルグリシジルエーテル、グリシジル(メタ)アクリレート等のエポキシ基含有単量体、N-メチロール(メタ)アクリルアミド、N-ブトキシメチロール(メタ)アクリルアミド等のN-メチロール基含有単量体、2-ヒドロキシエチル(メタ)アクリレート、2-ヒドロキシプロピルアクリレート、4-ヒドロキシブチルアクリレート、2-ヒドロキシ-3-クロロプロピル(メタ)アクリレート等のヒドロキシアルキル基含有単量体、(メタ)アクリルアミド、N-メチルアクリルアミド、ジアセトンアクリルアミド、一般式
　　　CH２=C(CH３)CON−-N＋(CH３)２CH２CH(OH)CH３ 
　　　CH２=C(CH３)CON−-N＋(CH３)３　　
で表わされる化合物等のアミド基含有単量体、アジリジニルエチル(メタ)アクリレート等のアジリジニル基含有単量体、エチレングリコールジ(メタ)アクリレート、ポリオキシエチレンジ(メタ)アクリレート、ポリオキシプロピルグリコールジ(メタ)アクリレート等のポリオールポリ(メタ)アクリレート等が挙げられ、好ましくは親水性単量体が用いられる。
【００２２】
  これらの架橋性基含有重合性単量体をさらに共重合させると、有効な撥水撥油性成分として用いられている含フッ素共重合体は、繊維等の基材に対する付着性が強固となり、撥水撥油剤の耐久性、耐洗濯性、耐ドライクリーニング性などが向上する効果がみられ、また一般的に乳化重合時の重合安定性も向上するという副次的な効果をも奏する。このため、(d)成分は共重合体中約0.5〜40重量％、好ましくは約1〜15重量％を占めるような割合で用いられる。」
「【００３１】
  得られた水性分散液(水性エマルジョン)には、架橋剤としてブロックドイソシアネートが、水性分散液の固形分重量に対して、0.05〜3.0、好ましくは0.2〜2.0の重量比割合で添加される。
ブロックドイソシアネートは、綿等の天然繊維に対してもすぐれた撥水性と高い洗濯耐久性を付与することができる。ブロックドイソシアネートが、これより少ない割合で用いられると、洗濯耐久性が低下するようになり、一方これ以上の割合で用いられると布の風合いを損なうようになる。
　
４　引用発明
　
　引用例１には、請求の範囲の請求項１乃至４に記載された共重合体について、請求の範囲の請求項９に、請求項１〜８のいずれかに記載の共重合体を必須成分とする汚れ脱離剤が記載されていること、汚れ脱離剤について、このようにして得られた共重合体を必要により水で希釈して汚れ脱離剤とすること（摘示した段落［００２６］）が記載されていることも勘案すると、次の発明（以下、「引用発明」という。）が記載されていると認められる。
　
「　(ａ)炭素数８未満の直鎖状または分岐状のポリフルオロアルキル基を有しており、α位の水素が置換されていてよい含フッ素アクリレート、および
　(ｂ)オキシアルキレン基を有する非フッ素（メタ）アクリレート
を必須成分とする共重合体を水で希釈して得た汚れ脱離剤であって、
　成分(ａ)が一般式(１)：
Ｈ２Ｃ＝ＣＸＣＯＯ−Ｙ−Ｒf
［式中、
　Ｘは、水素原子、塩素原子、臭素原子、ヨウ素原子、ＣＦＸ１Ｘ２基（但し、Ｘ１およびＸ２は、水素原子、フッ素原子または塩素原子である。）、シアノ基、炭素数１〜２０の直鎖状または分岐状のフルオロアルキル基、置換または非置換のベンジル基、置換または非置換のフェニル基であり、
　Ｙは、炭素数１〜１０の脂肪族基、炭素数６〜１０の芳香族基または環状脂肪族基、−ＣＨ２ＣＨ２Ｎ(Ｒ１)ＳＯ２−基（但し、Ｒ１は炭素数１〜４のアルキル基である。）または−ＣＨ２ＣＨ(ＯＹ１)ＣＨ２−基（但し、Ｙ１は水素原子またはアセチル基である。）であり、
　Ｒfは炭素数８未満の直鎖状または分岐状のポリフルオロアルキル基
である。］
で示されるものであり、
　成分(ｂ)が一般式(２)：
Ｈ２Ｃ＝ＣＸＣＯＯ−(ＲＯ)ｎ−Ｘ　
［式中、
　Ｘは、水素原子またはメチル基、
　Ｒは、炭素数２〜６のアルキレン基、
　ｎは、１〜５０の整数
である。］
で示されるものである、
汚れ脱離剤。」
　
５　本願発明１と引用発明の対比・判断
　
　本願発明１の「液状媒体」は、「水および／または有機溶媒からなる溶媒」である（本願の明細書の段落【００６９】）から、引用発明の「水」は、本願発明１の「液状媒体」に相当する。
　
　引用発明の「(ａ)炭素数８未満の直鎖状または分岐状のポリフルオロアルキル基を有しており、α位の水素が置換されていてよい含フッ素アクリレート」「成分(ａ)が一般式(１)：
Ｈ２Ｃ＝ＣＸＣＯＯ−Ｙ−Ｒf
［式中、Ｘは、水素原子、塩素原子、臭素原子、ヨウ素原子、ＣＦＸ１Ｘ２基（但し、Ｘ１およびＸ２は、水素原子、フッ素原子または塩素原子である。）、シアノ基、炭素数１〜２０の直鎖状または分岐状のフルオロアルキル基、置換または非置換のベンジル基、置換または非置換のフェニル基であり、
　Ｙは、炭素数１〜１０の脂肪族基、炭素数６〜１０の芳香族基または環状脂肪族基、−ＣＨ２ＣＨ２Ｎ(Ｒ１)ＳＯ２−基（但し、Ｒ１は炭素数１〜４のアルキル基である。）または−ＣＨ２ＣＨ(ＯＹ１)ＣＨ２−基（但し、Ｙ１は水素原子またはアセチル基である。）であり、
　Ｒfは炭素数８未満の直鎖状または分岐状のポリフルオロアルキル基
である。］で示される」は、本願発明１の「（a）　一般式：
CH２=C(−X)−C(=O)−Y−[−(CH２)ｍ−Z−]ｐ−(CH２)ｎ−Rf            (I)
 [式中、Ｘは、水素原子、メチル基、フッ素原子、塩素原子、臭素原子、ヨウ素原子、ＣＦＸ１Ｘ２基（但し、Ｘ１およびＸ２は、水素原子、フッ素原子または塩素原子である。）、シアノ基、炭素数１〜２０の直鎖状または分岐状のフルオロアルキル基、置換または非置換のベンジル基、置換または非置換のフェニル基であり；
　Ｙは、−Ｏ−または−ＮＨ−であり；
　Ｚは、直接結合、−Ｓ−または−ＳＯ２−であり；
　Ｒｆは、炭素数１〜６のフルオロアルキル基であり；
　ｍは１〜10、ｎは０〜10、ｐは０または１である。]
で示される含フッ素単量体」に重複一致する。
　
　引用発明の「(ｂ)オキシアルキレン基を有する非フッ素（メタ）アクリレート」「成分(ｂ)が一般式(２)：
Ｈ２Ｃ＝ＣＸＣＯＯ−(ＲＯ)ｎ−Ｘ　
［式中、
　Ｘは、水素原子またはメチル基、
　Ｒは、炭素数２〜６のアルキレン基、
　ｎは、１〜５０の整数
である。］で示される」は、本願発明１の「(b) 　一般式：
CH２=C(X’)-C(=O)-O-(RO)ｑ-H　　　　（ＩＩ）
[式中、X’は、水素原子またはメチル基であり；
　Rは、水素原子の一部または全部が水酸基で置換されていてもよい炭素数２〜４のアルキレン基であり；
ｑは、１〜50の整数である。]
で示されるアルコキシ基含有単量体」に重複一致する。
　
　以上のことから、本願発明１と引用発明は、
　
「（１）（a）　一般式：
CH２=C(−X)−C(=O)−Y−[−(CH２)ｍ−Z−]ｐ−(CH２)ｎ−Rf            (I)
 [式中、Ｘは、水素原子、メチル基、フッ素原子、塩素原子、臭素原子、ヨウ素原子、ＣＦＸ１Ｘ２基（但し、Ｘ１およびＸ２は、水素原子、フッ素原子または塩素原子である。）、シアノ基、炭素数１〜２０の直鎖状または分岐状のフルオロアルキル基、置換または非置換のベンジル基、置換または非置換のフェニル基であり；
　Ｙは、−Ｏ−または−ＮＨ−であり；
　Ｚは、直接結合、−Ｓ−または−ＳＯ２−であり；
　Ｒｆは、炭素数１〜６のフルオロアルキル基であり；
　ｍは１〜10、ｎは０〜10、ｐは０または１である。]
で示される含フッ素単量体　及び
(b) 　一般式：
CH２=C(X’)-C(=O)-O-(RO)ｑ-H　　　　（ＩＩ）
[式中、X’は、水素原子またはメチル基であり；
　Rは、水素原子の一部または全部が水酸基で置換されていてもよい炭素数２〜４のアルキレン基であり；
ｑは、１〜50の整数である。]
で示されるアルコキシ基含有単量体
を必須成分とする含フッ素共重合体、
（３）液状媒体
を含んでなる組成物」
　
である点で一致し、以下の点で相違する。
　
　＜相違点１＞
　本願発明１は、さらに「（２）ブロック剤がピラゾール類であるブロックイソシアネート化合物」を含むのに対して、引用発明は、ブロック剤がピラゾール類であるブロックイソシアネート化合物を含むという限定を有していない点。
　
　＜相違点２＞
　本願発明１は、「含フッ素共重合体」についてさらに「アミノ基を有する単量体を含有しない」との限定を含むのに対して、引用発明は、このような限定を有していない点。
　
　相違点１について検討すると、引用例２にはポリフルオロアルキル基及び活性水素基を含有する撥水撥油剤にブロックドイソシアネート化合物を添加混合すると撥水撥油効果及び耐久性共に優れた撥水撥油剤となることが記載され、引用例４には、ブロックドイソシアネートが添加された撥水撥油剤について、添加したブロックドイソシアネートによって、綿等の天然繊維に対してもすぐれた撥水性と高い洗濯耐久性を付与することができることが記載されているが、引用例２および４のいずれにも、ブロック剤がピラゾール類であるブロックイソシアネート化合物は、記載されていない。
　また、引用例３には、（ｉ）ポリイソシアネート、（ｉｉ）ブロッキング剤として３，５−ジメチルピラゾール、（ｉｉｉ）一般式Ｉを有する非イオン性アルコキシ化ジオールの反応から得られる非イオン性ブロックポリイソシアネート（以下、「特定の非イオン性ブロックポリイソシアネート」という。）の水溶性分散剤を繊維の撥油および／または撥水仕上げ方法における仕上げ剤として使用すること（請求項１、５、１５）が記載されているが、ブロック剤がピラゾール類であるブロックイソシアネート化合物全般を繊維の撥油および／または撥水仕上げ方法において仕上げ剤として使用できることまでは記載されていない。むしろ、引用例３には、特定の非イオン性ブロックポリイソシアネートについて、非イオン性アルコキシ化ジオールの代わりに類似の単官能性アルコールを用いると産業的使用に適しない不安定な分散剤が得られることが記載されている（段落【０００８】）ことから、ブロック剤がピラゾール類であるブロックイソシアネート化合物全般は、繊維の撥油および／または撥水仕上げ方法における仕上げ剤としては使用できないことが示唆されているといえる。
　
　そうすると、本願発明１が属する技術分野における通常の知識を有する者（以下、「当業者」という。）であっても、引用例２乃至４に記載された発明に基いて、引用発明においてブロック剤がピラゾール類であるブロックイソシアネート化合物を含むものすることを容易に着想することができたということはできない。
 
　したがって、本願発明１は、相違点２について検討するまでもなく、引用例１乃至４に記載された発明に基いて、当業者が容易に想到し得たものとはいえない。
　
（２）本願発明２〜１５について
 
　本願発明２〜１５は、本願発明１をさらに限定したものであるから、上記（１）と同様の理由により、引用例１乃至４に記載された発明に基いて、当業者が容易に想到し得たものとはいえない。
　
６　むすび
　
　以上のとおりであるので、本願発明１〜１５は、上記引用例１乃至４に記載された発明に基いて、当業者が容易に発明することができたものとすることはできない。
　また、他に本願を拒絶すべき理由を発見しない。
　よって、結論のとおり審決する。